상술 된 2 단계 공정 을 이용 하 여 1200 달톤 의 평균 분자량 ( Mn ) 을 갖 는 PPF 가 합성 되 었 다 . 상기 물질 의 점도 를 낮추 기 위해 , DEF 가 1 g DEF / 2 g PPF 의 비율 로 첨가 되 었 다 . 상기 광 개시제 BAPO ( BASF ( Ciba ) , Ludwigshafen , 독일 ) 가 혼합 된 PPF / DEF 수지 질량 의 5 , 10 또는 20 mg / g 농도 로 첨가 되 었 다 . 교정 동안 이용 된 산화 티타늄 농도 는 PPF / DEF 의 g 당 0 - 48 mg 의 범위 에서 변하 였 다 . 300 nm 의 평균 입자 크기 를 갖 는 루틸 ( Rutile ) 산화 티타늄 ( Sachtleben , Duisburg , 독일 ) 이 이용 되 었 다 . 여기 에 열거 된 구성 들 을 혼합 할 때 , 혼합 공정 을 촉진 하 고 , 상기 수지 의 균 일도 를 더욱 빨리 달성 하 기 위해 , 특별 한 순서 가 유용 하 였 다 . 먼저 BAPO 가 PPF 보다 훨씬 점도 가 낮 은 DEF 에 첨가 되 었 고 , 완전히 용해 될 때 까지 혼합 되 었 다 . 그런 다음 PPF 가 상기 DEF / BAPO 혼합물 에 첨가 되 기 전 에 그것 의 점도 를 낮추 기 위해 가열 되 었 다 . 상기 중합체 가 가교 결합 될 수 있 는 과 한 온도 ( > 70 ㅀ C ) 를 피하 는데 주의 하 였 다 . 상기 PPF / DEF / BAPO 혼합물 이 제조 되 면 , TiO 2 가 점점 증가 되 도록 첨가 되 어 TiO 2 농도 T 의 함수 로서 경화 파라미터 의 교정 이 가능 하 도록 하 였 다 .